(57)【要約】【課題】難削材の重切削加工で硬質被覆層がすぐれた耐チッピング性を発揮する表面被覆切削工具を提供する。【解決手段】工具基体の表面に、（ａ）１〜５μｍの平均層厚を有し、かつ、層厚方向にそって、Ａｌ最高含有点とＡｌ最低含有点間とでＡｌおよびＣｒ含有量がそれぞれ連続的に変化する組成変化（Ｃｒ，Ａｌ）Ｎ層または組成変化（Ｃｒ，Ａｌ，Ｍ）Ｎ層（但し、Ｍは、Ｃｒを除く周期律表４ａ，５ａ，６ａ族の元素、Ｓｉ、Ｂ、Ｙのうちから選ばれた１種又は２種以上の添加成分）からなる下部層、（ｂ）層厚方向に向かって酸素含有割合が高くなる酸素濃度分布構造を有し、最下面では酸素を実質的に含有せず、最表面では窒素を実質的に含有しない組成傾斜型酸窒化バナジウム層からなる上部層、以上（ａ）、（ｂ）で構成された硬質被覆層を形成してなる表面被覆切削工具。【選択図】        なし【特許請求の範囲】
【請求項１】
炭化タングステン基超硬合金または炭窒化チタン基サーメットで構成された工具基体の表面に、
（ａ）下部層として、１〜５μｍの平均層厚を有し、かつ、層厚方向にそって、Ａｌ最高含有点とＡｌ最低含有点とが所定間隔をおいて交互に繰り返し存在し、かつ前記Ａｌ最高含有点から前記Ａｌ最低含有点、前記Ａｌ最低含有点から前記Ａｌ最高含有点へＡｌおよびＣｒ含有量がそれぞれ連続的に変化する成分濃度分布構造を有し、
さらに、上記Ａｌ最高含有点が、組成式：（Ｃｒ１−ＸＡｌＸ）Ｎ（但し、ＸはＡｌの含有割合を示し、原子比で、０．７０≦Ｘ≦０．９５である）、
上記Ａｌ最低含有点が、組成式：（Ｃｒ１−αＡｌα）Ｎ（但し、αはＡｌの含有割合を示し、原子比で、０．５０≦α≦０．６５である）、
を満足し、かつ隣り合う上記Ａｌ最高含有点とＡｌ最低含有点の間隔が、０．０３〜０．１μｍであるＣｒとＡｌの複合窒化物層、
（ｂ）上部層として、１〜５μｍの平均層厚を有し、上記（ａ）の下部層側から層厚方向の表面へ向かって酸素含有割合が高くなるような酸素濃度分布構造を有する酸窒化バナジウム層であって、かつ、該酸窒化バナジウム層の最下面では酸素を実質的に含有せず、また、該酸窒化バナジウム層の最表面では窒素を実質的に含有しない酸窒化バナジウム層、
以上（ａ）、（ｂ）で構成された硬質被覆層を形成してなる、難削材の重切削加工で硬質被覆層がすぐれた耐チッピング性を発揮する表面被覆切削工具。
【請求項２】
炭化タングステン基超硬合金または炭窒化チタン基サーメットで構成された工具基体の表面に、
（ａ）下部層として、１〜５μｍの平均層厚を有し、かつ、層厚方向にそって、Ａｌ最高含有点とＡｌ最低含有点とが所定間隔をおいて交互に繰り返し存在し、かつ前記Ａｌ最高含有点から前記Ａｌ最低含有点、前記Ａｌ最低含有点から前記Ａｌ最高含有点へＡｌおよびＣｒ含有量がそれぞれ連続的に変化する成分濃度分布構造を有し、
さらに、上記Ａｌ最高含有点が、組成式：（（Ｃｒ１−ＺＭＺ）１−ＸＡｌＸ）Ｎ（ここで、Ｍは、Ｃｒを除く周期律表４ａ，５ａ，６ａ族の元素、Ｓｉ、Ｂ、Ｙのうちから選ばれた１種又は２種以上の添加成分を示し、また、ＸはＡｌの含有割合、ＺはＭの含有割合をそれぞれ示し、原子比で、０．７０≦Ｘ≦０．９５、０＜Ｚ≦０．３０である）、
上記Ａｌ最低含有点が、組成式：（（Ｃｒ１−γＭγ）１−αＡｌα）Ｎ（但し、αはＡｌの含有割合、γはＭの含有割合をそれぞれ示し、原子比で、０．５０≦α≦０．６５、０＜γ≦０．３０である）、
を満足し、かつ隣り合う上記Ａｌ最高含有点とＡｌ最低含有点の間隔が、０．０３〜０．１μｍであるＣｒとＡｌとＭの複合窒化物層、
（ｂ）上部層として、１〜５μｍの平均層厚を有し、上記（ａ）の下部層側から層厚方向の表面へ向かって酸素含有割合が高くなるような酸素濃度分布構造を有する酸窒化バナジウム層であって、かつ、該酸窒化バナジウム層の最下面では酸素を実質的に含有せず、また、該酸窒化バナジウム層の最表面では窒素を実質的に含有しない酸窒化バナジウム層、
以上（ａ）、（ｂ）で構成された硬質被覆層を形成してなる、難削材の重切削加工で硬質被覆層がすぐれた耐チッピング性を発揮する表面被覆切削工具。
【請求項３】
添加成分Ｍが、Ｓｉ、Ｂ、Ｙのうちから選ばれた１種又は２種以上であることを特徴とする、請求項２記載の難削材の重切削加工で硬質被覆層がすぐれた耐チッピング性を発揮する表面被覆切削工具。
【発明の詳細な説明】
【技術分野】
【０００１】
この発明は、特にステンレス鋼や高マンガン鋼、さらに軟鋼などの難削材の切削加工を高切り込みや高送りなどの重切削条件で行った場合に、硬質被覆層がすぐれた耐チッピング性と潤滑性を発揮する表面被覆切削工具（以下、被覆工具という）に関するものである。
【背景技術】
【０００２】
一般に、被覆工具には、各種の鋼や鋳鉄などの被削材の旋削加工や平削り加工にバイトの先端部に着脱自在に取り付けて用いられるスローアウエイチップ、前記被削材の穴あけ切削加工などに用いられるドリルやミニチュアドリル、さらに前記被削材の面削加工や溝加工、肩加工などに用いられるソリッドタイプのエンドミルなどがあり、また前記スローアウエイチップを着脱自在に取り付けて前記ソリッドタイプのエンドミルと同様に切削加工を行うスローアウエイエンドミル工具などが知られている。
【０００３】
また、被覆工具として、炭化タングステン（以下、ＷＣで示す）基超硬合金または炭窒化チタン（以下、ＴｉＣＮで示す）基サーメットで構成された工具基体の表面に、
組成式：（Ｃｒ１−ＰＡｌＰ）Ｎまたは組成式：（（Ｃｒ１−ＱＭＱ）１−ＰＡｌＰ）Ｎ（ここで、Ｍは、Ｃｒを除く周期律表４ａ，５ａ，６ａ族の元素、Ｓｉ、Ｂ、Ｙのうちから選ばれた１種又は２種以上の添加成分であり、また、Ｐ、Ｑは原子比によるＡｌ成分、Ｍ成分の含有割合を示す）
を満足するＣｒとＡｌの複合窒化物層あるいはＣｒとＡｌとＭの複合窒化物層（以下、これらを総称して、（Ｃｒ，Ａｌ，Ｍ）Ｎで示す）からなる硬質被覆層を物理蒸着してなる被覆工具が知られており、かつ前記被覆工具の硬質被覆層である（Ｃｒ，Ａｌ，Ｍ）Ｎ層が、構成成分であるＡｌによって高温硬さ、同Ｃｒによって高温強度、また、ＣｒとＡｌの共存含有によって耐熱性が向上すること、さらに、Ｍ成分として、Ｃｒを除く周期律表４ａ，５ａ，６ａ族の元素、Ｓｉ、Ｂ、Ｙのうちから選ばれた１種又は２種以上を含有させた場合には、硬質被覆層の耐摩耗性、高温耐酸化性等の特性が向上することから、これを各種の一般鋼や普通鋳鉄などの連続切削や断続切削加工に用いた場合にすぐれた切削性能を発揮することも知られている。
【０００４】
さらに、上記の被覆工具が、例えば図２に概略説明図で示される物理蒸着装置の１種であるアークイオンプレーティング装置に上記の工具基体を装入し、ヒータで装置内を、例えば５００℃の温度に加熱した状態で、硬質被覆層の目標組成に対応した所定組成を有するＣｒ−Ａｌ合金あるいはＣｒ−Ａｌ−Ｍ合金（以下、これらを総称して、Ｃｒ−Ａｌ−Ｍ合金で示す）がセットされたカソード電極（蒸発源）とアノード電極との間に、例えば電流：９０Ａの条件でアーク放電を発生させ、同時に装置内に反応ガスとして窒素ガスを導入して、例えば２Ｐａの反応雰囲気とし、一方上記工具基体には、例えば−１００Ｖのバイアス電圧を印加した条件で、前記工具基体の表面に、目標組成の（Ｃｒ，Ａｌ，Ｍ）Ｎ層からなる硬質被覆層をそれぞれ蒸着することにより製造されることも知られている。
【特許文献１】特開平９−４１１２７号公報
【特許文献２】特開平１０−２５５６６号公報
【特許文献３】特開２００４−１０６１８３号公報
【特許文献４】特開２００４−２６９９８５号公報
【特許文献５】特開２００５−３３０５３９号公報
【特許文献６】特開２００６−８２２０９号公報
【発明の開示】
【発明が解決しようとする課題】
【０００５】
近年の切削加工装置のＦＡ化はめざましく、一方で切削加工に対する省力化および省エネ化、さらに低コスト化の要求は強く、これに伴い、切削工具には被削材の材種にできるだけ影響を受けない汎用性、すなわち、できるだけ多くの材種の切削加工が可能な切削工具が求められる傾向にあるが、上記の従来被覆工具においては、これを低合金鋼や炭素鋼などの一般鋼や、ダクタイル鋳鉄やねずみ鋳鉄などの普通鋳鉄の切削加工に用いた場合には問題はないが、特に切粉の粘性が高く、かつ工具表面に溶着し易いステンレス鋼や高マンガン鋼、さらに軟鋼などの難削材（被削材）の切削加工を、切刃部に局部的に高負荷がかかる高切り込みや高送りなどの重切削条件で行った場合には、切削時の発熱によって被削材および切粉は高温に加熱されて粘性度が一段と増大し、これに伴って硬質被覆層表面に対する粘着性および反応性が一段と増すようになり、この結果切刃部におけるチッピング（微少欠け）の発生が急激に増加し、これが原因で比較的短時間で使用寿命に至るのが現状である。
【課題を解決するための手段】
【０００６】
そこで、本発明者等は、上述のような観点から、特にステンレス鋼や高マンガン鋼や軟鋼などの難削材の切削加工を、高切り込みや高送りなどの重切削条件で行った場合に、硬質被覆層がすぐれた耐チッピング性を発揮する被覆工具を開発すべく、上記の従来被覆工具に着目し、研究を行った結果、
（ａ）図２に示されるような従来のアークイオンプレーティング装置を用いて形成された従来被覆工具の硬質被覆層の各層を構成する（Ｃｒ，Ａｌ，Ｍ）Ｎ層は、層厚全体に亘って実質的に均一な組成を有し、したがって均質な強度および高温硬さと耐熱性を有するが、例えば図１（ａ）に概略平面図で、同（ｂ）に概略正面図で示される構造のアークイオンプレーティング装置、すなわち装置中央部に基体装着用回転テーブルを設け、前記回転テーブルを挟んで、一方側に相対的にＡｌ含有量の高いＣｒ−Ａｌ−Ｍ合金、他方側に相対的にＡｌ含有量の低いＣｒ−Ａｌ−Ｍ合金をカソード電極（蒸発源）として対向配置したアークイオンプレーティング装置を用い、この装置の前記回転テーブル上の中心軸から半径方向に所定距離離れた位置に外周部に沿って複数の基体をリング状に装着し、この状態で装置内雰囲気を窒素雰囲気として前記回転テーブルを回転させると共に、蒸着形成される硬質被覆層の層厚均一化を図る目的で基体自体も自転させながら、前記の両側のカソード電極（蒸発源）とアノード電極との間にアーク放電を発生させて、前記基体の表面に（Ｃｒ，Ａｌ，Ｍ）Ｎ層を形成すると、この結果の（Ｃｒ，Ａｌ，Ｍ）Ｎ層においては、回転テーブル上にリング状に配置された前記基体が上記の一方側の相対的にＡｌ含有量の高いＣｒ−Ａｌ−Ｍ合金のカソード電極（蒸発源）に最も接近した時点で層中にＡｌ最高含有点が形成され、また前記基体が上記の他方側の相対的にＡｌ含有量の低いＣｒ−Ａｌ−Ｍ合金のカソード電極に最も接近した時点で層中にＡｌ最低含有点が形成され、上記回転テーブルの回転によって層中には層厚方向にそって前記Ａｌ最高含有点とＡｌ最低含有点が所定間隔をもって交互に繰り返し現れると共に、前記Ａｌ最高含有点から前記Ａｌ最低含有点、前記Ａｌ最低含有点から前記Ａｌ最高含有点へＡｌ含有量が連続的に変化する成分濃度分布構造をもつようになること。
【０００７】
（ｂ）上記（ａ）の繰り返し連続変化成分濃度分布構造の（Ｃｒ，Ａｌ，Ｍ）Ｎ層（以下、組成変化（Ｃｒ，Ａｌ，Ｍ）Ｎ層という）において、上記の基体を炭化タングステン（以下、ＷＣで示す）基超硬合金または炭窒化チタン（以下、ＴｉＣＮで示す）基サーメットからなる基体（以下、これらを総称して超硬基体と云う）に特定した上で、対向配置の一方側のカソード電極（蒸発源）であるＣｒ−Ａｌ−Ｍ合金におけるＡｌ含有量をＣｒとＭの合量に占める割合で、原子比で、０．７０〜０．９５とし、かつ同他方側のカソード電極（蒸発源）であるＣｒ−Ａｌ−Ｍ合金におけるＡｌ含有量を相対的に低くして、同じくＣｒとＭの合量に占める割合で、原子比で、０．５０〜０．６５とする共に、前記超硬基体が装着されている回転テーブルの回転速度を制御して、
上記Ａｌ最高含有点が、組成式：（Ｃｒ１−Ｘ ＡｌＸ）Ｎまたは組成式：（（Ｃｒ１−ＺＭＺ） １−ＸＡｌＸ）Ｎ（ここで、Ｍは、Ｃｒを除く周期律表４ａ，５ａ，６ａ族の元素、Ｓｉ、Ｂ、Ｙのうちから選ばれた１種又は２種以上の添加成分を示し、また、ＸはＡｌの含有割合、ＺはＭの含有割合をそれぞれ示し、原子比で、０．７０≦Ｘ≦０．９５、０＜Ｚ≦０．３０である）、
上記Ａｌ最低含有点が、組成式：（Ｃｒ１−αＡｌα）Ｎまたは組成式：（（Ｃｒ１−γＭγ）１−αＡｌα）Ｎ（但し、αはＡｌの含有割合、γはＭの含有割合をそれぞれ示し、原子比で、０．５０≦α≦０．６５、０＜γ≦０．３０である）、
をそれぞれ満足し、かつ隣り合う上記Ａｌ最高含有点とＡｌ最低含有点の厚さ方向の間隔を０．０３〜０．１μmとすると、
上記Ａｌ最高含有点部分では、相対的にＡｌ含有量が高くなることから、高温硬さが高いものとなり、一方上記Ａｌ最低含有点部分では、前記Ａｌ最高含有点部分に比してＡｌ含有量が低く、Ｃｒ含有量の高いものとなるので、相対的に一段と高い強度を示すようになり、かつＡｌ最高含有点とＡｌ最低含有点の間隔をきわめて小さくしたことから、層全体の特性として高強度を保持した上で、高温硬さと耐熱性も具備するようになり、さらに、層中にＭ成分として、Ｃｒを除く周期律表４ａ，５ａ，６ａ族の元素、Ｓｉ、Ｂ、Ｙのうちから選ばれた１種又は２種以上の添加成分が含有されている場合には、耐摩耗性、高温耐酸化性等がさらに向上し、耐チッピング性が改善されること。
【０００８】
（ｃ）上記組成変化（Ｃｒ，Ａｌ，Ｍ）Ｎ層を下部層として１〜５μｍの平均層厚で形成し、これの上に上部層として酸化バナジウム（酸化バナジウムは、その酸化の程度によって、ＶＯ、Ｖ２Ｏ３およびＶＯ２など種々の化合物形態をとり得るが、以下、これらを総称してＶＯで示す）層を形成すると、前記ＶＯ層は潤滑性にすぐれ、この結果切削時の発熱で被削材（難削材）およびその切粉が高温加熱された状態でも切刃部（すくい面および逃げ面と、これら両面が交わる切刃稜線部）と被削材および切粉との間には常にすぐれた潤滑性、耐溶着性が確保され、前記被削材および切粉の切刃部表面に対する粘着性および反応性が著しく低減され、前記下部層である（Ｃｒ，Ａｌ，Ｍ）Ｎ層は十分に保護されるようになること。
【０００９】
（ｄ）しかし、組成変化（Ｃｒ，Ａｌ，Ｍ）Ｎ層からなる下部層上に、直接、上部層としてＶＯ層を設けた場合には、下部層である組成変化（Ｃｒ，Ａｌ，Ｍ）Ｎ層と上部層であるＶＯ層との密着性は十分でなく、また、上部層であるＶＯ層自体の高温強度も十分でないため、硬質被覆層の下部層と上部層の密着性不足、上部層の高温強度不足が原因でチッピング発生を十分防止することはできないこと。
【００１０】
（ｅ）上記組成変化（Ｃｒ，Ａｌ，Ｍ）Ｎ層からなる下部層の上に、上記ＶＯ層を設けるにあたり、上記組成変化（Ｃｒ，Ａｌ，Ｍ）Ｎ層の表面には、実質的に酸素を含有しない窒化バナジウム（以下、ＶＮで示す）を蒸着形成し、蒸着を継続し、上部層の層厚が大になるにしたがって、蒸着形成される層の酸素含有割合を徐々に高くしていき（窒素含有割合を徐々に減少させていき）、上部層表面では、実質的に窒素を含有しない酸化バナジウムが形成されるように蒸着すると、上部層は全体としては酸窒化バナジウム層であるが、層厚方向の組成変化からみれば、上部層の層厚方向に沿って、酸素含有割合が徐々に高くなり、一方、窒素含有割合が徐々に小さくなる酸素（窒素）濃度分布を有する組成傾斜型の上部層が形成されること。
【００１１】
（ｆ）そして、該組成傾斜型の酸窒化バナジウムからなる上部層は、組成変化（Ｃｒ，Ａｌ，Ｍ）Ｎ層からなる下部層近傍においては実質的に酸素を含有しない窒化バナジウムであって、下部層との密着強度は大であり、一方、組成傾斜型上部層の表面領域では、実質的に窒素を含有しない酸化バナジウムであることから、潤滑性にすぐれ、切削時の発熱で被削材（難削材）およびその切粉が高温加熱された状態でも切刃部と被削材および切粉との間には常にすぐれた潤滑性、耐溶着性が確保され、さらに、組成傾斜型酸窒化バナジウム層の層厚方向に沿った酸素（或いは窒素）の組成変化は連続的なものであるため、層内での機械的・化学的特性変化も連続的であって、異種の層の積層構造のように機械的・化学的特性の不連続変化が生じることがないため、組成傾斜型の酸窒化バナジウムからなる上部層は、全体として、すぐれた高温強度を有すると共に、被削材および切粉の切刃部表面に対する粘着性および反応性が著しく低減され、高い発熱を伴いかつ切刃部に局部的な高負荷がかかる難削材の重切削加工において、すぐれた耐チッピング性を示すこと。
【００１２】
（ｇ）上記硬質被覆層は、例えば、図１（ａ）に概略平面図で、同（ｂ）に概略正面図で示される構造のアークイオンプレーティング装置、すなわち装置中央部に工具基体装着用回転テーブルを設け、前記回転テーブルを挟んでカソード電極（蒸発源）を設け、その一方にはカソード電極（蒸発源）として金属Ｖを配置し、また前記回転テーブルに沿って、かつ前記金属Ｖからそれぞれ９０度離れた位置の一方側に相対的にＡｌ含有量の高いＣｒ−Ａｌ−Ｍ合金のカソード電極（蒸発源）を、また、他方側に相対的にＡｌ含有量の低いＣｒ−Ａｌ−Ｍ合金をカソード電極（蒸発源）として対向配置した蒸着装置を用い、この装置の前記回転テーブル上の中心軸から半径方向に所定距離離れた位置に外周部に沿って複数の工具基体をリング状に装着し、この状態で装置内雰囲気を窒素雰囲気として前記回転テーブルを回転させると共に、蒸着形成される硬質被覆層の層厚均一化を図る目的で工具基体自体も自転させながら、まず、前記対向した各Ｃｒ−Ａｌ−Ｍ合金のカソード電極（蒸発源）とアノード電極との間にアーク放電を発生させて、前記工具基体の表面に、下部層として組成変化（Ｃｒ，Ａｌ，Ｍ）Ｎ層を１〜５μｍの平均層厚で蒸着形成した後、
前記Ｃｒ−Ａｌ−Ｍ合金のカソード電極（蒸発源）とアノード電極との間のアーク放電を停止し、その後、装置内雰囲気を窒素ガス雰囲気としたままで、カソード電極（蒸発源）である金属Ｖとアノード電極との間にアーク放電を発生させて、まず、窒化バナジウムを蒸着形成し、
その後、前記金属Ｖのカソード電極（蒸発源）とアノード電極との間のアーク放電を継続したまま、装置内雰囲気を酸素−窒素混合ガス雰囲気に変更し、また、蒸着の進行につれ次第に酸素ガス含有割合を高くしつつ蒸着を継続し、組成傾斜型の酸窒化バナジウム層を蒸着し、
蒸着層の層厚が所定の目標層厚に近づいた時点で、酸素−窒素混合ガス雰囲気の酸素ガス含有割合をさらに高くして蒸着し、目標層厚の酸窒化バナジウムの最表面において、実質的に窒素を含有しない酸化バナジウム層を形成することにより、
下部層としての組成変化（Ｃｒ，Ａｌ，Ｍ）Ｎ層、上部層としての組成傾斜型の酸窒化バナジウム層からなる硬質被覆層を蒸着により形成することができること。
【００１３】
（ｈ）上記の下部層および上部層で構成された硬質被覆層を蒸着形成してなる被覆工具は、特に粘性および粘着性の高いステンレス鋼や高マンガン鋼、さらに軟鋼などの難削材の切削加工を、高負荷のかかる高切り込みや高送りなどの重切削条件で行っても、下部層である組成変化（Ｃｒ，Ａｌ，Ｍ）Ｎ層がすぐれた高温硬さ、耐熱性、高温強度を備え、あるいは層中にＭ成分が含有されている場合には、耐摩耗性、高温耐酸化性等がさらに向上し、また、上部層が、層厚方向に沿って酸素含有割合が次第に高くなる酸素濃度分布構造を有する組成傾斜型酸窒化バナジウム層で構成され、この上部層における酸素濃度分布構造によって、上部層が下部層に対するすぐれた密着性、接合強度を備えるとともに、被削材（難削材）に対するすぐれた潤滑性、耐溶着性を備えることから、このような下部層と上部層からなる硬質被覆層は、全体として、すぐれた潤滑性、耐溶着性とすぐれた高温強度、耐摩耗性、耐熱性等の優れた特性を具備したものとなり、難削材および切粉の切刃部表面に対する粘着性および反応性が著しく低減された状態で重切削加工が行われるようになることから、切刃部におけるチッピングの発生がなくなり、長期に亘ってすぐれた耐摩耗性を発揮するようになること。
以上（ａ）〜（ｈ）に示される研究結果を得たのである。
【００１４】
この発明は、上記の研究結果に基づいてなされたものであって、
「（１）  炭化タングステン基超硬合金または炭窒化チタン基サーメットで構成された工具基体の表面に、
（ａ）下部層として、１〜５μｍの平均層厚を有し、かつ、層厚方向にそって、Ａｌ最高含有点とＡｌ最低含有点とが所定間隔をおいて交互に繰り返し存在し、かつ前記Ａｌ最高含有点から前記Ａｌ最低含有点、前記Ａｌ最低含有点から前記Ａｌ最高含有点へＡｌおよびＣｒ含有量がそれぞれ連続的に変化する成分濃度分布構造を有し、
さらに、上記Ａｌ最高含有点が、組成式：（Ｃｒ１−ＸＡｌＸ）Ｎ（但し、ＸはＡｌの含有割合を示し、原子比で、０．７０≦Ｘ≦０．９５である）、
上記Ａｌ最低含有点が、組成式：（Ｃｒ１−αＡｌα）Ｎ（但し、αはＡｌの含有割合を示し、原子比で、０．５０≦α≦０．６５である）、
を満足し、かつ隣り合う上記Ａｌ最高含有点とＡｌ最低含有点の間隔が、０．０３〜０．１μｍであるＣｒとＡｌの複合窒化物層、
（ｂ）上部層として、１〜５μｍの平均層厚を有し、上記（ａ）の下部層側から層厚方向の表面へ向かって酸素含有割合が高くなるような酸素濃度分布構造を有する酸窒化バナジウム層であって、かつ、該酸窒化バナジウム層の最下面では酸素を実質的に含有せず、また、該酸窒化バナジウム層の最表面では窒素を実質的に含有しない酸窒化バナジウム層、
以上（ａ）、（ｂ）で構成された硬質被覆層を形成してなる、難削材の重切削加工で硬質被覆層がすぐれた耐チッピング性を発揮する表面被覆切削工具。
（２）  炭化タングステン基超硬合金または炭窒化チタン基サーメットで構成された工具基体の表面に、
（ａ）下部層として、１〜５μｍの平均層厚を有し、かつ、層厚方向にそって、Ａｌ最高含有点とＡｌ最低含有点とが所定間隔をおいて交互に繰り返し存在し、かつ前記Ａｌ最高含有点から前記Ａｌ最低含有点、前記Ａｌ最低含有点から前記Ａｌ最高含有点へＡｌおよびＣｒ含有量がそれぞれ連続的に変化する成分濃度分布構造を有し、
さらに、上記Ａｌ最高含有点が、組成式：（（Ｃｒ１−ＺＭＺ）１−ＸＡｌＸ）Ｎ（ここで、Ｍは、Ｃｒを除く周期律表４ａ，５ａ，６ａ族の元素、Ｓｉ、Ｂ、Ｙのうちから選ばれた１種又は２種以上の添加成分を示し、また、ＸはＡｌの含有割合、ＺはＭの含有割合をそれぞれ示し、原子比で、０．７０≦Ｘ≦０．９５、０＜Ｚ≦０．３０である）、
上記Ａｌ最低含有点が、組成式：（（Ｃｒ１−γＭγ）１−αＡｌα）Ｎ（但し、αはＡｌの含有割合、γはＭの含有割合をそれぞれ示し、原子比で、０．５０≦α≦０．６５、０＜γ≦０．３０である）、
を満足し、かつ隣り合う上記Ａｌ最高含有点とＡｌ最低含有点の間隔が、０．０３〜０．１μｍであるＣｒとＡｌとＭの複合窒化物層、
（ｂ）上部層として、１〜５μｍの平均層厚を有し、上記（ａ）の下部層側から層厚方向の表面へ向かって酸素含有割合が高くなるような酸素濃度分布構造を有する酸窒化バナジウム層であって、かつ、該酸窒化バナジウム層の最下面では酸素を実質的に含有せず、また、該酸窒化バナジウム層の最表面では窒素を実質的に含有しない酸窒化バナジウム層、
以上（ａ）、（ｂ）で構成された硬質被覆層を形成してなる、難削材の重切削加工で硬質被覆層がすぐれた耐チッピング性を発揮する表面被覆切削工具。
（３）  添加成分Ｍが、Ｓｉ、Ｂ、Ｙのうちから選ばれた１種又は２種以上であることを特徴とする、請求項２記載の難削材の重切削加工で硬質被覆層がすぐれた耐チッピング性を発揮する表面被覆切削工具。」
に特徴を有するものである。
【００１５】
つぎに、この発明の被覆工具の硬質被覆層の構成層に関し、上記の通りに数値限定した理由を説明する。
【００１６】
組成変化（Ｃｒ，Ａｌ，Ｍ）Ｎ層からなる下部層；
（ａ）Ａｌ最高含有点の組成
下部層を構成する組成変化（Ｃｒ，Ａｌ，Ｍ）Ｎ層の構成成分であるＡｌ成分には硬質被覆層における高温硬さを向上させ、同Ｃｒ成分には高温強度を向上させ、また、ＣｒとＡｌの共存含有によって耐熱性を向上させる作用があり、さらに、Ｍ成分のうちの、Ｃｒを除く周期律表４ａ，５ａ，６ａ族の元素、Ｓｉ、Ｂ、には硬質被覆層の耐摩耗性を向上させる作用があり、また、Ｙには硬質被覆層の高温耐酸化性を向上させる作用があるが、Ａｌ最高含有点でのＡｌの割合（Ｘ値）がＣｒとＭの合量に占める割合（原子比）で０．９５を超えると、Ｃｒの割合が少なくなりすぎて急激に高温強度が低下し、切刃にチッピング（微小欠け）などが発生し易くなり、一方その割合（Ｘ値）が同じく０．７０未満であると、Ａｌの割合が低くなり過ぎて、所望のすぐれた高温硬さおよび耐熱性を確保することができず、また、Ｍの含有割合を示すＺ値がＣｒとの合量に占める割合（原子比）で０．３０を超えるとその耐摩耗性、高温耐酸化性等は向上するものの、難削材の重切削加工で必要とされる高温強度を確保することができず、チッピングの発生を防止することが困難になることから、Ｘ値を０．７０〜０．９５、また、Ｚ値を０．３０以下に定めた。
【００１７】
（ｂ）Ａｌ最低含有点の組成
上記の通り、Ａｌ最高含有点は高温硬さのすぐれたものであるが、反面高温強度が劣るものであるため、このＡｌ最高含有点の高温強度不足を補う目的で、Ｃｒ含有割合が相対的に高く、これによって高い高温強度を有するようになるＡｌ最低含有点を厚さ方向に交互に介在させるものであり、したがって、Ａｌの含有割合（α値）がＣｒとＭの合量に占める割合（原子比）で０．６５を超えると、所望のすぐれた高温強度を確保することができなくなり、一方、その含有割合（α値）が０．５０未満では相対的にＣｒの割合が多くなりすぎて、Ａｌ最低含有点に所望の高温硬さを具備せしめることができなくなることから、α値を０．５０〜０．６５と定めたものであり、また、Ｍ成分の含有割合（γ値）については、上記Ａｌ最高含有点におけると同じ理由でγ値を０．３０以下と定めた。
【００１８】
（ｃ）Ａｌ最高含有点とＡｌ最低含有点間の間隔
その間隔が、０．０３μｍ未満ではそれぞれの点を上記の組成で明確に形成することが困難であり、この結果それぞれの層に所望の高温特性および高温強度を確保することができなくなり、またその間隔が０．１μｍを超えるとそれぞれの点がもつ欠点、すなわちＡｌ最高含有点であれば高温強度不足、Ａｌ最低含有点であれば高温特性不足が層内に局部的に現れ、これが原因で切刃部にチッピングが発生し易くなったり、摩耗進行が促進されるようになることから、その間隔を０．０３〜０．１μｍと定めた。
【００１９】
（ｄ）平均層厚
その平均層厚が１μｍ未満では、所望の耐摩耗性を確保することができず、一方その平均層厚が５μｍを越えると、切刃にチッピングが発生し易くなることから、その平均層厚を１〜５μｍと定めた。
【００２０】
酸窒化バナジウム層（ＶＮＯ層）からなる組成傾斜型の上部層；
硬質被覆層の上部層を構成する組成傾斜型の酸窒化バナジウム層（ＶＮＯ層）は、酸素（窒素）の含有割合が層厚方向に沿って異なるため、その特性も酸素（窒素）の含有割合に応じて異なるが、下部層の表面近傍（上部層の最下面）においては、実質的に酸素を含有していない窒化バナジウムが形成されるため、すぐれた高温強度を有し、下部層との密着強度も高く、一方、上部層の表面（近傍）においては、実質的に窒素を含有しない酸化バナジウム（即ち、Ｏとの合量に占めるＮの含有割合Ｎ／（Ｎ＋Ｏ）が、原子比で０．１以下の酸化バナジウム）が形成されているため、すぐれた潤滑性、耐溶着性を有し、被削材（難削材）および切粉に対する粘着性および反応性がきわめて低く、これは切削時に前記被削材が高温加熱された状態でも変わることなく維持されることから、下部層である（Ｃｒ，Ｙ）Ｎ層を前記高温加熱された被削材および切粉から保護し、これのチッピング発生を抑制する作用を発揮する。
なお、この発明でいう、“酸窒化バナジウム層の最下面では酸素を実質的に含有せず”あるいは“下部層の表面近傍（上部層の最下面）においては、実質的に酸素を含有していない窒化バナジウム”とは、下部層に隣接する上部層の最下面の領域について、上部層と下部層の界面より上部層側の、測定幅０．１〜０．２μｍの領域で酸素含有量を測定した際に、該領域において検出された酸素含有量（即ち、Ｎ含有量との合量に対するＯ含有量の割合（＝Ｏ／（Ｎ＋Ｏ）、但し、原子比）が０．１以下であることを意味し、また、“酸窒化バナジウム層の最表面では、窒素を実質的に含有せず”あるいは“上部層の表面（近傍）においては、実質的に窒素を含有しない酸化バナジウム”とは、上部層表面の酸素含有量を測定した際に、測定された酸素含有量（即ち、Ｎ含有量との合量に対するＯ含有量の割合（＝Ｏ／（Ｎ＋Ｏ）、但し、原子比）が０．９以上であることを意味する。
また、上部層の平均層厚が１μｍ未満では、上部層を設けたとしても潤滑性、耐溶着性の向上を期待することはできず、一方その平均層厚が５μｍを越えて厚くなり過ぎると、チッピングを発生しやすくなることから、その平均層厚を１〜５μｍと定めた。
【発明の効果】
【００２１】
この発明の被覆工具は、硬質被覆層を構成する下部層の組成変化（Ｃｒ，Ａｌ，Ｍ）Ｎ層が、すぐれた高温硬さ、耐熱性、高温強度を有し、あるいは、さらにすぐれた耐摩耗性、高温耐酸化性を有し、また、組成傾斜型の酸窒化バナジウム層からなる上部層が、すぐれた潤滑性（表面滑り性）、耐溶着性、高温強度を兼ね備えていることから、硬質被覆層は全体として、すぐれた高温硬さ、耐熱性、高温強度等に加え、すぐれた潤滑性、耐溶着性を備えたものとなり、その結果、特に粘性および粘着性の高いステンレス鋼や高マンガン鋼、さらに軟鋼などの難削材の大きな発熱を伴い、かつ、高負荷のかかる重切削加工であっても、すぐれた耐チッピング性を示し、長期に亘ってすぐれた耐摩耗性を発揮するものである。
【発明を実施するための最良の形態】
【００２２】
つぎに、この発明の被覆工具を実施例により具体的に説明する。
【実施例１】
【００２３】
原料粉末として、いずれも１〜３μｍの平均粒径を有するＷＣ粉末、ＴｉＣ粉末、ＺｒＣ粉末、ＶＣ粉末、ＴａＣ粉末、ＮｂＣ粉末、Ｃｒ３Ｃ２粉末、ＴｉＮ粉末、ＴａＮ粉末、およびＣｏ粉末を用意し、これら原料粉末を、表１に示される配合組成に配合し、ボールミルで７２時間湿式混合し、乾燥した後、１００ＭＰａ の圧力で圧粉体にプレス成形し、この圧粉体を６Ｐａの真空中、温度：１４００℃に１時間保持の条件で焼結し、焼結後、ＩＳＯ規格・ＣＮＭＧ１２０４０８のチップ形状をもったＷＣ基超硬合金製の工具基体Ａ−１〜Ａ−１０を形成した。
【００２４】
また、原料粉末として、いずれも０．５〜２μｍの平均粒径を有するＴｉＣＮ（質量比で、ＴｉＣ／ＴｉＮ＝５０／５０）粉末、Ｍｏ２Ｃ粉末、ＺｒＣ粉末、ＮｂＣ粉末、ＴａＣ粉末、ＷＣ粉末、Ｃｏ粉末、およびＮｉ粉末を用意し、これら原料粉末を、表２に示される配合組成に配合し、ボールミルで２４時間湿式混合し、乾燥した後、１００ＭＰａの圧力で圧粉体にプレス成形し、この圧粉体を２ｋＰａの窒素雰囲気中、温度：１５００℃に１時間保持の条件で焼結し、焼結後、ＩＳＯ規格・ＣＮＭＧ１２０４０８のチップ形状をもったＴｉＣＮ基サーメット製の工具基体Ｂ−１〜Ｂ−６を形成した。
【００２５】
（ａ）ついで、上記の工具基体Ａ−１〜Ａ−１０およびＢ−１〜Ｂ−６のそれぞれを、アセトン中で超音波洗浄し、乾燥した状態で、図１に示されるアークイオンプレーティング装置内の回転テーブル上の中心軸から半径方向に所定距離離れた位置に外周部にそって装着し、前記回転テーブルを挟んで相対向する両側にカソード電極（蒸発源）を設け、その一方にはカソード電極（蒸発源）として金属Ｖを配置し、また前記回転テーブルに沿って、かつ前記金属Ｖからそれぞれ９０度離れた位置の一方側に相対的にＡｌ含有量の高いＣｒ−Ａｌ−Ｍ合金のカソード電極（蒸発源）を、また、他方側に相対的にＡｌ含有量の低いＣｒ−Ａｌ−Ｍ合金をカソード電極（蒸発源）として対向配置し、
（ｂ）まず、装置内を排気して０．１Ｐａ以下の真空に保持しながら、ヒーターで装置内を５００℃に加熱した後、前記回転テーブル上で自転しながら回転する工具基体に−１０００Ｖの直流バイアス電圧を印加し、かつ前記各Ｃｒ−Ａｌ−Ｍ合金のいずれかのカソード電極とアノード電極との間に１００Ａの電流を流してアーク放電を発生させ、もって工具基体表面を前記Ｃｒ−Ａｌ−Ｍ合金によってボンバード洗浄し、
（ｃ）次に、装置内に反応ガスとして窒素ガスを導入して４Ｐａの反応雰囲気とすると共に、前記回転テーブル上で自転しながら回転する工具基体に−１００Ｖの直流バイアス電圧を印加し、かつカソード電極の前記各Ｃｒ−Ａｌ−Ｍ合金とアノード電極との間に１２０Ａの電流を流してアーク放電を発生させ、もって、前記工具基体の表面に、層厚方向に沿って表３、表４に示される目標組成のＡｌ最高含有点とＡｌ最低含有点とが交互に同じく表３，４に示される目標間隔で繰り返し存在し、かつ前記Ａｌ最高含有点から前記Ａｌ最低含有点、前記Ａｌ最低含有点から前記Ａｌ最高含有点へＡｌ（Ｃｒ）含有量が連続的に変化する成分濃度分布構造を有し、かつ同じく表３，４に示される目標層厚を有する組成変化（Ｃｒ，Ａｌ，Ｍ）Ｎ層を１〜５μｍの平均層厚で硬質被覆層の下部層として蒸着形成し、前記各Ｃｒ−Ａｌ−Ｍ合金のカソード電極（蒸発源）とアノード電極との間のアーク放電を停止し、
（ｄ）その後、装置内雰囲気を窒素ガス雰囲気としたままで、カソード電極（蒸発源）である金属Ｖとアノード電極との間にアーク放電を発生させて、まず、窒化バナジウムを蒸着形成し、
（ｅ）その後、前記金属Ｖのカソード電極（蒸発源）とアノード電極との間のアーク放電を継続したまま、装置内雰囲気を酸素−窒素混合ガス雰囲気に変更し、また、蒸着の進行につれ次第に酸素ガス含有割合を高くしながら蒸着を継続し、組成傾斜型の酸窒化バナジウム層を蒸着し、
（ｆ）蒸着層の層厚が所定の目標層厚に近づいた時点で、酸素−窒素混合ガス雰囲気の酸素ガス含有割合をさらに高くして蒸着し、目標層厚の酸窒化バナジウムの最表面において、実質的に窒素を含有しない酸化バナジウム層（層表面における原子比によるＯ／（Ｎ＋Ｏ）の値は、０．９以上）を形成し、表３、表４に示される目標層厚の酸窒化バナジウム層を蒸着形成した後、前記金属Ｖとアノード電極との間のアーク放電を停止し、
上記（ａ）〜（ｆ）により、本発明被覆工具としての本発明表面被覆スローアウエイチップ（以下、本発明被覆チップと云う）１〜３９をそれぞれ製造した。
【００２６】
また、比較の目的で、これら工具基体Ａ−１〜Ａ−１０およびＢ−１〜Ｂ−６を、アセトン中で超音波洗浄し、乾燥した状態で、それぞれ図２に示されるアークイオンプレーティング装置に装入し、カソード電極（蒸発源）として所定組成のＣｒ−Ａｌ−Ｍ合金を装着し、まず、装置内を排気して０．１Ｐａ以下の真空に保持しながら、ヒーターで装置内を５００℃に加熱した後、前記工具基体に−１０００Ｖの直流バイアス電圧を印加し、かつカソード電極のＣｒ−Ａｌ−Ｍ合金とアノード電極との間に１００Ａの電流を流してアーク放電を発生させ、もって工具基体表面を前記Ｃｒ−Ａｌ−Ｍ合金でボンバード洗浄し、ついで装置内に反応ガスとして窒素ガスを導入して３Ｐａの反応雰囲気とすると共に、前記工具基体に印加するバイアス電圧を−１００Ｖに下げて、前記所定組成の各カソード電極とアノード電極との間にアーク放電を発生させ、もって前記工具基体Ａ−１〜Ａ−１０およびＢ−１〜Ｂ−６のそれぞれの表面に、表５、表６に示される目標組成および目標層厚の（Ｃｒ，Ａｌ，Ｍ）Ｎ層からなる硬質被覆層を蒸着形成することにより、比較被覆工具としての表面被覆スローアウエイチップ（以下、比較被覆チップと云う）１〜１６をそれぞれ製造した。
【００２７】
つぎに、上記の各種の被覆チップを、いずれも工具鋼製バイトの先端部に固定治具にてネジ止めした状態で、本発明被覆チップ１〜３２および比較被覆チップ１〜１６について、
被削材：ＪＩＳ・ＳＣＭｎＨ１の長さ方向等間隔４本縦溝入り丸棒、
切削速度：  ２４０  ｍ／ｍｉｎ．、
切り込み：  ４  ｍｍ、
送り：  ０．５５  ｍｍ／ｒｅｖ．、
切削時間：  ５  分、
の条件（切削条件Ａ）での高マンガン鋼の乾式断続高切り込み切削加工試験（通常の切り込みは１．５ｍｍ）、
被削材：ＪＩＳ・ＳＵＳ３０４の丸棒、
切削速度：  ２５０  ｍ／ｍｉｎ．、
切り込み：  ２．７  ｍｍ、
送り：  ０．５２  ｍｍ／ｒｅｖ．、
切削時間：  １０  分、
の条件（切削条件Ｂ）でのステンレス鋼の乾式連続高切り込み切削加工試験（通常の切り込みは１．５ｍｍ）、
被削材：ＪＩＳ・Ｓ１１Ｃの長さ方向等間隔４本縦溝入り丸棒、
切削速度：  ２５０  ｍ／ｍｉｎ．、
切り込み：  ３．６  ｍｍ、
送り：  ０．６３  ｍｍ／ｒｅｖ．、
切削時間：  ５  分、
の条件（切削条件Ｃ）での軟鋼の乾式断続高送り切削加工試験（通常の送りは０．２５ｍｍ／ｒｅｖ．）、を行い、いずれの切削加工試験でも切刃の逃げ面摩耗幅を測定した。この測定結果を表７、表８に示した。
【００２８】
【表１】
2008188738.tif 000002
【００２９】
【表２】
2008188738.tif 000003
【００３０】
【表３】
2008188738.tif 000004
【００３１】
【表４】
2008188738.tif 000005
【００３２】
【表５】
2008188738.tif 000006
【００３３】
【表６】
2008188738.tif 000007
【００３４】
【表７】
2008188738.tif 000008
【００３５】
【表８】
2008188738.tif 000009
【実施例２】
【００３６】
原料粉末として、平均粒径：５．５μｍを有する中粗粒ＷＣ粉末、同０．８μｍの微粒ＷＣ粉末、同１．３μｍのＴａＣ粉末、同１．２μｍのＮｂＣ粉末、同１．２μｍのＺｒＣ粉末、同２．３μｍのＣｒ３Ｃ２粉末、同１．５μｍのＶＣ粉末、同１．０μｍの（Ｔｉ，Ｗ）Ｃ［質量比で、ＴｉＣ／ＷＣ＝５０／５０］粉末、および同１．８μｍのＣｏ粉末を用意し、これら原料粉末をそれぞれ表９に示される配合組成に配合し、さらにワックスを加えてアセトン中で２４時間ボールミル混合し、減圧乾燥した後、１００ＭＰａの圧力で所定形状の各種の圧粉体にプレス成形し、これらの圧粉体を、６Ｐａの真空雰囲気中、７℃／分の昇温速度で１３７０〜１４７０℃の範囲内の所定の温度に昇温し、この温度に１時間保持後、炉冷の条件で焼結して、直径が８ｍｍ、１３ｍｍ、および２６ｍｍの３種の工具基体形成用丸棒焼結体を形成し、さらに前記の３種の丸棒焼結体から、研削加工にて、表９に示される組合せで、切刃部の直径×長さがそれぞれ６ｍｍ×１３ｍｍ、１０ｍｍ×２２ｍｍ、および２０ｍｍ×４５ｍｍの寸法、並びにいずれもねじれ角３０度の４枚刃スクエア形状をもったＷＣ基超硬合金製の工具基体（エンドミル）Ｃ−１〜Ｃ−８をそれぞれ製造した。
【００３７】
ついで、これらの工具基体（エンドミル）Ｃ−１〜Ｃ−８の表面をアセトン中で超音波洗浄し、乾燥した状態で、同じく図１に示されるアークイオンプレーティング装置に装入し、上記実施例１と同一の条件で、層厚方向に沿って表１０に示される目標組成のＡｌ最低含有点とＡｌ最高含有点とが交互に同じく表１０に示される目標間隔で繰り返し存在し、かつ前記Ａｌ最高含有点から前記Ａｌ最低含有点、前記Ａｌ最低含有点から前記Ａｌ最高含有点へＡｌ（Ｃｒ）含有量が連続的に変化する成分濃度分布構造を有し、かつ同じく表１０に示される目標層厚の組成変化（Ｃｒ，Ａｌ，Ｍ）Ｎ層からなる下部層、および、同じく表１０に示される目標層厚で、かつ、層表面における原子比によるＯ／（Ｎ＋Ｏ）の値が０．９以上である組成傾斜型酸窒化バナジウム層からなる硬質被覆層を蒸着形成することにより、本発明被覆工具としての本発明表面被覆超硬製エンドミル（以下、本発明被覆エンドミルと云う）１〜２７をそれぞれ製造した。
【００３８】
また、比較の目的で、上記の工具基体（エンドミル）Ｃ−１〜Ｃ−８の表面をアセトン中で超音波洗浄し、乾燥した状態で、同じく図２に示されるアークイオンプレーティング装置に装入し、上記実施例１と同一の条件で、表１２に示される目標組成および目標層厚の（Ｃｒ，Ａｌ，Ｍ）Ｎ層からなる硬質被覆層を蒸着することにより、比較被覆工具としての表面被覆超硬製エンドミル（以下、比較被覆エンドミルと云う）１〜１０をそれぞれ製造した。
【００３９】
つぎに、上記本発明被覆エンドミル１〜２７および比較被覆エンドミル１〜１０について、
被削材−平面寸法：１００ｍｍ×２５０ｍｍ、厚さ：５０ｍｍのＪＩＳ・ＳＣＭｎＨ１の板材、
切削速度：  ６５  ｍ／ｍｉｎ．、
溝深さ（切り込み）：  ４．８  ｍｍ、
テーブル送り：  ２６０  ｍｍ／分、
の条件（切削条件Ｄ）での高マンガン鋼の乾式高切り込み溝切削加工試験（通常の溝深さは３ｍｍ）、
被削材−平面寸法：１００ｍｍ×２５０ｍｍ、厚さ：５０ｍｍのＪＩＳ・ＳＵＳ３０４の板材、
切削速度：  ７０  ｍ／ｍｉｎ．、
溝深さ（切り込み）：  ４  ｍｍ、
テーブル送り：  ２５０  ｍｍ／分、
の条件（切削条件Ｅ）でのステンレス鋼の乾式高送り溝切削加工試験（通常のテーブル送りは１２０ｍｍ／分）、
被削材−平面寸法：１００ｍｍ×２５０ｍｍ、厚さ：５０ｍｍのＪＩＳ・Ｓ１１Ｃの板材、
切削速度：  ６０  ｍ／ｍｉｎ．、
溝深さ（切り込み）：  ９  ｍｍ、
テーブル送り：  １６０  ｍｍ／分、
の条件（切削条件Ｆ）での軟鋼の乾式高切り込み溝切削加工試験（通常の溝深さは５ｍｍ）、
をそれぞれ行い、いずれの溝切削加工試験でも切刃部の外周刃の逃げ面摩耗幅が使用寿命の目安とされる０．１ｍｍに至るまでの切削溝長を測定した。この測定結果を表１１、表１２にそれぞれ示した。
【００４０】
【表９】
2008188738.tif 000010
【００４１】
【表１０】
2008188738.tif 000011
【００４２】
【表１１】
2008188738.tif 000012
【００４３】
【表１２】
2008188738.tif 000013
【実施例３】
【００４４】
上記の実施例２で製造した直径が８ｍｍ（工具基体Ｃ−１〜Ｃ−３形成用）、１３ｍｍ（工具基体Ｃ−４〜Ｃ−６形成用）、および２６ｍｍ（工具基体Ｃ−７、Ｃ−８形成用）の３種の丸棒焼結体を用い、この３種の丸棒焼結体から、研削加工にて、溝形成部の直径×長さがそれぞれ４ｍｍ×１３ｍｍ（工具基体Ｄ−１〜Ｄ−３）、８ｍｍ×２２ｍｍ（工具基体Ｄ−４〜Ｄ−６）、および１６ｍｍ×４５ｍｍ（工具基体Ｄ−７、Ｄ−８）の寸法、並びにいずれもねじれ角３０度の２枚刃形状をもったＷＣ基超硬合金製の工具基体（ドリル）Ｄ−１〜Ｄ−８をそれぞれ製造した。
【００４５】
ついで、これらの工具基体（ドリル）Ｄ−１〜Ｄ−８の切刃に、ホーニングを施し、アセトン中で超音波洗浄し、乾燥した状態で、同じく図１に示されるアークイオンプレーティング装置に装入し、上記実施例１と同一の条件で、層厚方向に沿って表１３に示される目標組成のＡｌ最低含有点とＡｌ最高含有点とが交互に同じく表１３に示される目標間隔で繰り返し存在し、かつ前記Ａｌ最高含有点から前記Ａｌ最低含有点、前記Ａｌ最低含有点から前記Ａｌ最高含有点へＡｌ（Ｃｒ）含有量が連続的に変化する成分濃度分布構造を有し、かつ同じく表１３に示される目標層厚の組成変化（Ｃｒ，Ａｌ，Ｍ）Ｎ層からなる下部層、および、同じく表１３に示される目標層厚、かつ、層表面における原子比によるＯ／（Ｎ＋Ｏ）の値が０．９以上の組成傾斜型の酸窒化バナジウム層からなる硬質被覆層を蒸着形成することにより、本発明被覆工具としての本発明表面被覆超硬製ドリル（以下、本発明被覆ドリルと云う）１〜２７をそれぞれ製造した。
【００４６】
また、比較の目的で、上記の工具基体（ドリル）Ｄ−１〜Ｄ−８の表面に、ホーニングを施し、アセトン中で超音波洗浄し、乾燥した状態で、同じく図２に示されるアークイオンプレーティング装置に装入し、上記実施例１と同一の条件で、表１５に示される目標組成および目標層厚を有する（Ｃｒ，Ａｌ，Ｍ）Ｎ層からなる硬質被覆層を蒸着形成することにより、比較被覆工具としての表面被覆超硬製ドリル（以下、比較被覆ドリルと云う）１〜１０をそれぞれ製造した。
【００４７】
つぎに、上記本発明被覆ドリル１〜２７および比較被覆ドリル１〜１０について、
被削材−平面寸法：１００ｍｍ×２５０ｍｍ、厚さ：５０ｍｍのＪＩＳ・ＳＣＭｎＨ１の板材、
切削速度：  ８０  ｍ／ｍｉｎ．、
送り：  ０．５２  ｍｍ／ｒｅｖ、
穴深さ：  １０  ｍｍ、
の条件（切削条件Ｇ）での高マンガン鋼の湿式高送り穴あけ切削加工試験（通常の送りは０．２ｍｍ／ｒｅｖ）、
被削材−平面寸法：１００ｍｍ×２５０ｍｍ、厚さ：５０ｍｍのＪＩＳ・ＳＵＳ３０４の板材、
切削速度：  １１０  ｍ／ｍｉｎ．、
送り：  ０．５  ｍｍ／ｒｅｖ、
穴深さ：  １０  ｍｍ、
の条件（切削条件Ｈ）でのステンレス鋼の湿式高送り穴あけ切削加工試験（通常の送りは０．２ｍｍ／ｒｅｖ）、
被削材−平面寸法：１００ｍｍ×２５０ｍｍ、厚さ：５０ｍｍのＪＩＳ・Ｓ１１Ｃの板材、
切削速度：  ６０  ｍ／ｍｉｎ．、
送り：  ０．５  ｍｍ／ｒｅｖ、
穴深さ：  ７  ｍｍ、
の条件（切削条件Ｉ）での軟鋼の湿式高送り穴あけ切削加工試験（通常の送りは０．２ｍｍ／ｒｅｖ）、
をそれぞれ行い、いずれの湿式高速穴あけ切削加工試験（水溶性切削油使用）でも先端切刃面の逃げ面摩耗幅が０．３ｍｍに至るまでの穴あけ加工数を測定した。この測定結果を表１４、表１５にそれぞれ示した。
【００４８】
【表１３】
2008188738.tif 000014
【００４９】
【表１４】
2008188738.tif 000015
【００５０】
【表１５】
2008188738.tif 000016
【００５１】
この結果得られた本発明被覆工具としての本発明被覆チップ１〜３９、本発明被覆エンドミル１〜２７、および本発明被覆ドリル１〜２７の硬質被覆層を構成する組成変化（Ｃｒ，Ａｌ，Ｍ）Ｎ層（下部層）のＡｌ最低含有点およびＡｌ最高含有点の組成を、透過型電子顕微鏡を用いてのエネルギー分散Ｘ線分析法により測定したところ、それぞれ目標組成のＡｌ最低含有点およびＡｌ最高含有点と実質的に同じ組成を示した。
また、比較被覆工具としての比較被覆チップ１〜１６、比較被覆エンドミル１〜１０、および比較被覆ドリル１〜１０の（Ｃｒ，Ａｌ，Ｍ）Ｎ層からなる硬質被覆層の組成を、透過型電子顕微鏡を用いてのエネルギー分散Ｘ線分析法により測定したところ、それぞれ目標組成と実質的に同じ組成を示した。
【００５２】
さらに、本発明被覆工具の硬質被覆層の上部層を構成する組成傾斜型酸窒化バナジウム層について、オージェ電子分光分析法により、硬質被覆層の断面研磨面において、上部層最下面の領域を測定幅０．１〜０．２μｍで酸素含有量を測定したところ、該領域において検出された酸素含有量（即ち、原子比による、Ｎ含有量との合量に対するＯ含有量の割合（＝Ｏ／（Ｎ＋Ｏ））はいずれも０．１以下であり、上部層の最下面は、実質的に酸素を含有しない窒化バナジウムで構成されていることを確認した。さらに、硬質被覆層の表面側から、上部層最表面の酸素含有量を測定したところ、原子比による、Ｎ含有量との合量に対するＯ含有量の割合（＝Ｏ／（Ｎ＋Ｏ））は、いずれも０．９以上であり、上部層の最表面は、実質的に窒素を含有しない酸化バナジウムで形成されていることを確認した。
【００５３】
また、上記の硬質被覆層を構成する各層の平均層厚を走査型電子顕微鏡を用いて断面測定したところ、いずれも目標層厚と実質的に同じ平均値（５ヶ所の平均値）を示した。
【００５４】
表７〜１５に示される結果から、本発明被覆工具は、いずれも特に粘性および粘着性の高いステンレス鋼や高マンガン鋼、さらに軟鋼などの難削材の高切り込みや高送りなどの重切削条件での切削加工でも、硬質被覆層の下部層である組成変化（Ｃｒ，Ａｌ，Ｍ）Ｎ層が工具基体表面に強固に密着接合した状態で、すぐれた高温硬さ、耐熱性、高温強度、あるいは、これに加えてさらにすぐれた耐摩耗性、高温耐酸化性を有し、かつ、組成傾斜型の酸窒化バナジウム層からなる上部層によって、上部層自体の強度および下部層との接合強度が維持されるとともに、前記被削材および切粉との間のすぐれた潤滑性、耐溶着性が確保されていることによって、チッピングの発生なく、長期に亘ってすぐれた耐摩耗性を発揮するのに対して、硬質被覆層が（Ｃｒ，Ａｌ，Ｍ）Ｎ層で構成され、組成傾斜型の酸窒化バナジウム層を有さない比較被覆工具においては、いずれも前記難削材の重切削加工では被削材（難削材）および切粉と前記硬質被覆層との粘着性および反応性が一段と高くなるために、切刃部にチッピングが発生するようになり、比較的短時間で使用寿命に至ることが明らかである。
【００５５】
上述のように、この発明の被覆工具は、一般鋼や普通鋳鉄などの切削加工は勿論のこと、特に上記の難削材の重切削加工でもすぐれた耐チッピング性を発揮し、長期に亘ってすぐれた切削性能を示すものであるから、切削加工装置のＦＡ化、並びに切削加工の省力化および省エネ化、さらに低コスト化に十分満足に対応できるものである。
【図面の簡単な説明】
【００５６】
【図１】本発明被覆工具を構成する硬質被覆層を形成するのに用いたアークイオンプレーティング装置を示し、（ａ）は概略平面図、（ｂ）は概略正面図である。
【図２】比較被覆工具を構成する硬質被覆層を形成するのに用いた従来のアークイオンプレーティング装置の概略説明図である。
【図１】
2008188738.tif 000017
【図２】
2008188738.tif 000018